СОСТАВ И СПОСОБ УЛУЧШЕНИЯ УДЕРЖАНИЯ И ОБЕЗВОЖИВАНИЯ В БУМАГОДЕЛАТЕЛЬНЫХ ПРОЦЕССАХ ПУТЕМ АКТИВАЦИИ МИКРОЧАСТИЦ ПРИ ПОМОЩИ СИСТЕМЫ АКТИВАТОР-ФЛОКУЛЯНТ

1. Способ улучшения удержания и обезвоживания в бумагоделательном процессе, включающий добавление в композицию бумаги в любом порядке:
а) эффективного количества микрочастиц, при этом микрочастицы, возможно, представляют собой кремнийсодержащий материал;
б) эффективного количества активатора или синергически эффективного количества активатора, при этом активатор включает модифицированный полимер галогенида диаллил-N,N-двузамещенного аммония; и
в) возможно, эффективного количества флокулянта или синергически эффективного количества флокулянта, при этом флокулянт включает один или более высокомолекулярных водорастворимых катионных, анионных, неионных, цвиттер-ионных или амфотерных полимеров, имеющих ПУВ (приведенную удельную вязкость) по меньшей мере примерно 3 дл/г.
2
2
2
2
2
2. Способ по п.1, в котором микрочастицы имеют площадь поверхности от примерно 700 м/г до примерно 1100 м/г; константу седементации (S-value) от примерно 20 до примерно 50; мольное соотношение SiO:MO от примерно 13:1 до примерно 17:1, при этом М представляет собой Na или К; массовый процент твердых частиц SiO от примерно 7 до примерно 16,8%.
3. Способ по п.1, включающий добавление от примерно 0,001 до примерно 10 кг/т микрочастиц в расчете на сухую композицию бумаги, и/или добавление от примерно 0,01 до примерно 10 кг/т активатора в композицию бумаги в расчете на сухую композицию бумаги.
4. Способ по п.1, в котором модифицированный полимер галогенида диаллил-N,N-двузамещенного аммония имеет заряд катиона от примерно 1 до примерно 99 мол.%.
5. Способ по п.1, в котором модифицированный полимер галогенида диаллил-N,N-двузамещенного аммония имеет ПУВ от примерно 0,2 дл/г до примерно 12 дл/г и плотность заряда менее 7 мэкв/г полимера.
6. Способ по п.1, в котором модифицированный полимер галогенида диаллил-N,N-двузамещенного аммония выбирают из группы, состоящей из полимеров в инверсных эмульсиях, полимеров в дисперсиях, полимеров в растворах, полимеров в виде гелей и их комбинаций.
7. Способ по п.1, в котором модифицированный полимер галогенида диаллил-N,N-двузамещенного аммония включает от примерно 30 до примерно 70 мол.% мономера хлорида диаллилдиметиламмония и от примерно 70 до примерно 30 мол.% мономера акриламида, и где указанный полимер имеет плотность заряда менее 7 мэкв/г полимера и ПУВ меньше 10 дл/г.
8. Способ по п.1, включающий добавление примерно от 0,005 до 10 кг/т флокулята в композицию бумаги, в расчете на сухую композицию бумаги.
9. Способ по п.1, в котором флокулянт выбирают из группы, состоящей из сополимеров четвертичной соли диметиламиноэтилакрилат-метилхлорида с акриламидом; сополимеров акрилата натрия с акриламидом; гидролизованных полимеров полиакриламида; и их сочетаний.
10. Способ по п.1, включающий добавление микрочастиц в точке, выбранной из группы, состоящей из: до стадии воздействия сдвиговых нагрузок; после стадии воздействия сдвиговых нагрузок; до активатора; после активатора; до флокулянта, после флокулянта; одновременно с активатором, одновременно с флокулянтом; предварительно смешанными с активатором; предварительно смешанными с флокулянтом; предварительно смешанными с активатором и флокулянтом.
11. Способ по п.1, включающий добавление активатора после стадии воздействия сдвиговых нагрузок, или перед стадией воздействия сдвиговых нагрузок, и/или включающий добавление флокулянта после стадии воздействия сдвиговых нагрузок, или перед стадией воздействия сдвиговых нагрузок.
12. Способ по п.1, включающий добавление микрочастиц, активатора, и/или флокулянта на любой стадии бумагоделательного процесса, в котором каждый компонент добавляют или на одной стадии, или на разных стадиях.
13. Способ по п.12, в котором указанную стадию выбирают из группы, состоящей из подсеточной воды, разбавляющего потока напорного ящика, разбавленной бумажной массы и линии разбавленной бумажной массы.
2
2
14. Способ активации кремнийсодержащих микрочастиц, добавленных в композицию для изготовления бумаги, при этом микрочастицы имеют площадь поверхности от примерно 700 м/г до примерно 1100 м/г и константу седиментации от примерно 20 до примерно 50, включающий
а) добавление эффективного количества активатора в композицию для изготовления бумаги, при этом активатор включает модифицированный полимер галогенида диаллил-N,N-двузамещенного аммония, имеющий заряд катиона от примерно 1 до примерно 99 мол.%; и
б) возможно, добавление синергически эффективного количества флокулянта к композиции бумаги, при этом флокулянт включает один или более высокомолекулярных водорастворимых катионных, анионных, неионных, цвиттер-ионных или амфотерных полимеров, имеющих ПУВ по меньшей мере примерно 3 дл/г, и в котором флокулянт выбирают из группы, состоящей из сополимеров четвертичной соли диметиламиноэтилакрилатметилхлорида с акриламидом и сополимеров акрилата натрия с акриламидом и гидролизованных полимеров полиакриламида.
15. Состав для улучшения удержания и обезвоживания композиции для изготовления бумаги, включающий
2
2
а) кремнийсодержащие микрочастицы, имеющие площадь поверхности от примерно 700 м/г до примерно 1100 м/г и константу седиментации от примерно 20 до примерно 50;
б) активатор, включающий модифицированный полимер галогенида диаллил-N,N-двузамещенного аммония, имеющий заряд катиона примерно от 1 до примерно 99 мол.%; и
в) возможно, флокулянт, включающий один или более высокомолекулярных водорастворимых катионных, анионных, неионных, цвиттерионных или амфотерных полимеров, имеющих ПУВ по меньшей мере примерно 3 дл/г.